(57)【要約】  微小空洞電極（２０）を含む材料の電気化学的性質の測定装置、及び材料の電気化学的性質の測定方法が提供される。
2011521205.tif 000002
【特許請求の範囲】
【請求項１】
電気化学的活性物質の電気化学的性質測定装置であって、
最大容積１５立方ミリメートル未満の微小空洞を有する電子的に導電性かつ化学的に不活性な基材と、
前記基材と電気的に接触する第１の導線と、を含む、装置。
【請求項２】
前記微小空洞が、１立方ミリメートル未満の最大容積を有する、請求項１に記載の装置。
【請求項３】
前記微小空洞が、２ミリメートル以下の最大寸法を有する、請求項１に記載の装置。
【請求項４】
前記微小空洞が、０．０１ミリメートル以上の最小寸法を有する、請求項１に記載の装置。
【請求項５】
前記基材が、白金、チタン、タングステン、ニッケル、タンタル、ニオビウム、クロム、ルテニウム、ジルコニウム、モリブデン、パラジウム、これらの合金、及びステンレス鋼からなる群から選択される１種類以上の材料を含む、請求項１に記載の装置。
【請求項６】
前記基材が、材料の層で更にコーティングされている、請求項１に記載の装置。
【請求項７】
前記材料が、貴金属である、請求項６に記載の装置。
【請求項８】
カソード活性物質が前記微小空洞の中にあるときにカソード活性物質を含む電気化学的活性物質と共に回路を完成させる、アノードおよび前記アノードと接触する第２の導線を更に含む、請求項１に記載の装置。
【請求項９】
前記微小空洞が前記カソード活性物質で充填されたときに、前記カソード活性物質が前記第１及び第２の導線、前記アノード、及び電解質と電気的に接触する、請求項８に記載の装置。
【請求項１０】
アノード活性物質が前記微小空洞の中にあるときにアノード活性物質を含む電気化学的活性物質と共に回路を完成させる、カソードおよび前記カソードと接触する第２の導線を更に含む、請求項１に記載の装置。
【請求項１１】
前記微小空洞が前記アノード活性物質で充填されたときに、前記アノード活性物質が前記第１及び第２の導線、前記カソード、及び電解質と電気的に接触する、請求項１０に記載の装置。
【請求項１２】
前記電気化学的活性物質が、２ミリグラム未満の質量を有する、請求項１に記載の装置。
【請求項１３】
前記基材が、電気化学的機器を介してコンピュータと更に連通する、請求項１に記載の装置。
【請求項１４】
前記基材が前記電気化学的機器と更に連通する、請求項１に記載の装置。
【請求項１５】
最大容積が１５ｍｍ３未満であり、かつ電気化学的活性物質を含む試料の電気化学的性質を測定することを含む方法。
【発明の詳細な説明】
【技術分野】
【０００１】
本発明は、材料の電気化学的性質の測定装置に関する。
【背景技術】
【０００２】
電池、又は電気化学セル、例えば１次アルカリ電池又は２次リチウム電池は、一般的に使用されている電気エネルギー供給源である。電池は、通常アノードと呼ばれる負電極と、通常カソードと呼ばれる正電極と、を含有する。アノードは、酸化し得る活性物質を含有し、カソードは、還元し得る活性物質を含有又は消費する。アノード活性物質は、カソード活性物質を還元することが可能である。アノード物質とカソード物質との直接反応を防ぐために、アノードとカソードはセパレータにより互いに電気的に絶縁されている。
【０００３】
電池をデバイスにおいて電気エネルギー源として用いると、アノード及びカソードの電気的接触が形成され、電子をデバイスに貫流させて、それぞれの酸化及び還元反応を生じさせることで電力が提供される。アノード及びカソードと接触している電解質は、電極間のセパレータを貫流するイオンを含有することで、放電中における電池全体の荷電平衡を維持する。
【０００４】
電池材料は、多くの場合、円筒形の電池形態（例えば、単４若しくは単３電池）、又はボタン電池の形態で試験される。例としては、所与のカソード材料に関し、ボタン電池は、アノード（例えば、亜鉛アノード）及び水酸化カリウム溶液と、セパレータ紙と、対象となる材料を含有するカソードとを含む。放電試験中、アノードは酸化され（例えば、水酸化亜鉛及びオキシドに）、カソード材料は還元されて、２つの電極の間でセパレータを通ってイオン輸送が発生し、反応化学量論を維持する。通常、カソードは、放電効率を高めるために、グラファイト又はカーボンブラックなどの導電性助剤と混合される。試験用電池を製造するために、多くの場合、比較的大量の電極活物質、多くの電極調製工程、並びに多くのセル構成要素及びアセンブリハードウェアが使用される。放電試験から得られるデータに多くの要因が影響を与える可能性がある。例えば、電解質抵抗、材料加工、及び導電性助剤（例えば、グラファイト）の量、及び接触抵抗は全て、試験結果の精度に影響を及ぼし得る。
【発明の概要】
【発明が解決しようとする課題】
【０００５】
概して、本発明は、１種類以上の非常に少量の試料の電気化学的性質の測定に関する。
【課題を解決するための手段】
【０００６】
一態様において、本発明は、電気化学的活性物質の電気化学的性質の測定装置を特徴とする。この装置は、最大容積が１５立方ミリメートル（μＬ）未満の微小空洞を有する電気化学的に導電性かつ化学的に不活性な基材と、この基材と電気的に接触する第１の導線とを含む。
【０００７】
非常に小さな電極（例えば、微小電極）が測定に使用される場合、これらの電極に使用される電流は非常に小さくてもよく、小電極の表面と外部回路との間の電圧損失が最小量であり得るので、多くの場合バルク材料の放電試験に見られるオーム抵抗及び物質移動の制限などの干渉効果は、比較的わずかとなり得る。したがって、材料の固有の力学的特性を測定することができる。電池材料の放電試験に同じ原理を適用させた場合、多くの利点が生じ得る。例えば、対象となる材料の特性を、導電性基材の微小空洞（例えば、微小空洞電極）の中で測定することができる。このような設定では、ごく少量の材料を試験することが可能であり、導電性添加剤を除外することができ、セル組立ツールを使用する必要がなく、カソードを前もって作る必要がなく、アノードはスラリー状又は大きな表面積を有する形態である必要がなく、ボタン電池又は円筒形電池と比べてより高いＣレートで試験セルを放電することができる。高いＣレート値の試験材料はより時間効率が良い可能性があり、電池材料のハイスループット測定には有利であり得る。
【０００８】
微小空洞電極は、少量の対象となる活性物質を含むことができる小さなガルバニセルの一部として組み込まれることができる。ガルバニセルは、任意に導電性助剤（例えば、グラファイト）を含むことができる。対象となる材料は、導電性ロッドの先端にある微小空洞の中に充填される。電解質溶液を含浸したセパレータ、及び亜鉛箔などのアノードを、この微小空洞の上部に定置する。セルは、通常のセルと同じ方法であるがずっと少ない電流で放電させることができる。アノードと対象となるカソード材料とを入れ替えた逆の構成もまた可能である。この試験方法は従来の試験方法を簡略化するが、同様の情報を収集する。
【０００９】
別の態様において、本発明は、最大容積が１５立方ミリメートルであり、かつ電気化学的活性物質を含む試料の電気化学的性質を測定することを含む方法を特徴とする。この実施形態は、本装置に関して上述された特徴のいずれかを含むことができる。
【００１０】
本発明の一方及び／又は両方の実施形態は、以下の特徴の１つ以上を含むことができる。
【００１１】
いくつかの実施形態では、微小空洞及び／又は試料は、１立方ミリメートル未満の最大容積を有する。いくつかの実施形態では、微小空洞は、２ミリメートル以下の最大寸法、及び／又は０．０１ミリメートル以上の最小寸法を有する。
【００１２】
いくつかの実施形態では、電気化学的活性物質は、平均最大寸法を有する粒子を含む。平均最大粒子寸法対最大微小空洞寸法は、１：５未満（例えば、１：１０未満、１：２０未満、１：３０未満）である。
【００１３】
いくつかの実施形態では、基材は１種類以上の材料を含む。１種類以上の材料には、白金、チタン、タングステン、ニッケル、タンタル、ニオビウム、クロム、ルテニウム、ジルコニウム、モリブデン、パラジウム、及び／若しくはこれらの合金、並びに／又はステンレス鋼を挙げることができる。いくつかの実施形態では、基材は、１種類以上の貴金属などの材料の層でコーティングされている。この１種類以上の貴金属は、金、イリジウム、オスミウム、ルテニウム、パラジウム、白金、銀、ロジウム、及び／又はこれらの組合せであることができる。いくつかの実施形態では、基材は、電気化学的機器と、又はポテンシオスタット及び／若しくはガルバノスタットなどの電気化学的機器を介してコンピュータと、更に連通する。
【００１４】
いくつかの実施形態では、装置は、アノード及びアノードと電気的に接触する第２の導線を更に含む。アノード及び導線は、カソード活性物質が微小空洞の中にあるときにカソード活性物質を含む電気化学的活性物質と共に回路を完成させる。いくつかの実施形態では、微小空洞がカソード活性物質で充填されたときに、カソード活性物質は第１及び第２の導線、アノード、及び電解質と電気的に接触する。
【００１５】
いくつかの実施形態では、装置は、カソード及びカソードと電気的に接触する第２の導線を更に含む。カソード及び第２の導線は、アノード活性物質が微小空洞の中にあるときにアノード活性物質を含む電気化学的活性物質と共に回路を完成させる。いくつかの実施形態では、微小空洞がアノード活性物質で充填されたときに、アノード活性物質は第１及び第２の導線、カソード、及び電解質と電気的に接触する。
【００１６】
いくつかの実施形態では、装置は、複数の微小空洞及び／又は複数の電気化学的に導電性かつ化学的に不活性な基材を更に含む。少なくとも一方の電極は、２本以上の導線と電気的に接触する。いくつかの実施形態では、少なくとも１本の導線は、２つ以上の基材と電気的に接触する。いくつかの実施形態では、各基材は第１の導線と電気化学的に接触し、複数の基材は共通対極と電気化学的に接触する。
【００１７】
いくつかの実施形態では、電気化学的活性物質は、カソード活性物質及び／又はアノード活性物質を含む。いくつかの実施形態では、電気化学的活性物質は２ミリグラム未満の質量を有する。
【００１８】
いくつかの実施形態では、測定は、第１の導線と第２の導線とを有する装置と試料とを接触させることを含む。測定は、アノード及び／又はカソードで回路を形成することを更に含むことができる。
【００１９】
いくつかの実施形態では、本方法は複数の試料を含むことができる。各試料の電気化学的性質は、同時に又は連続してのいずれかで、個別に測定され得る。
【００２０】
本発明の一方又は両方の実施形態は、以下の利点の１つ以上を更に含むことができる。
【００２１】
いくつかの実施形態では、小電極の表面と外部回路との間の電圧損失が最小量であり得るので、多くの場合バルク材料の放電試験に見られる干渉効果は、比較的わずかとなり得る。活性物質の固有の特性を評価することができる。いくつかの実施形態では、これら試験方法及び装置は従来の試験方法を簡略化する。例えば、少量の活性物質を使用して活性物質を特性化することができ、導電性添加剤を除外することができ、セル組立ツールを使用する必要がなく、カソードを前もって作る必要がなく、アノードはスラリー状又は大きな表面積を有する形態である必要がなく、及び／又はボタン電池又は円筒形電池と比べてより高いＣレートで試験セルを放電することができる。
【００２２】
本発明の１つ以上の実施形態の詳細を、添付図及び以下の説明で明らかにする。本発明の他の特徴、目的、及び利点は、説明及び図面、並びに特許請求の範囲から明らかとなるであろう。
【図面の簡単な説明】
【００２３】
【図１】装置の実施形態の概略断面図。
【図２】装置の実施形態の概略断面図。
【図３】電池の実施形態の概略断面図。
【図４】デバイスの実施形態の斜視図。
【図５】電池の実施形態の概略断面図。
【図６Ａ】アレイ中の装置の実施形態の写真。
【図６Ｂ】アレイ中の装置の実施形態の写真。
【図６Ｃ】アレイ中の装置の実施形態の写真。
【図７】電池の実施形態のボルタンメトリーグラフ。
【図８】電池の実施形態のボルタンメトリーグラフ。
【図９】電池の実施形態の放電グラフ。
【図１０Ａ】電池の実施形態の放電グラフ。
【図１０Ｂ】電池の実施形態の放電グラフ。
【図１０Ｃ】電池の実施形態の放電グラフ。
【図１０Ｄ】電池の実施形態の放電グラフ。
【図１１】電池の実施形態の放電グラフ。
【発明を実施するための形態】
【００２４】
電池放電試験を実施して、カソード及びアノード活性物質の電気化学的性質を得ることができる。活性物質は少量のみ利用可能であり得るので、必要な活性物質が最小限であり、かつ材料の電気化学的性質を正確かつ効率的に測定することができるスクリーニング方法が望ましい。
【００２５】
図１を参照すると、いくつかの実施形態では、微小空洞電極２０は、半導体コア４を取り囲む絶縁被覆２を含む。電極の一方の末端部６において、絶縁被覆は、半導体コア越えて延在して微小空洞８を形成する。電極の第２の末端部１０において、半導体コアは絶縁被覆からから突出する。いくつかの実施形態では、図２を参照すると、微小空洞電極４０は、絶縁被覆なしに導電性基材４４内に直接位置付けられた微小空洞４２を含む。いくつかの実施形態では、微小空洞電極の及び／又は微小空洞自体の１つ以上の表面は、任意に、導電性であるが化学的に不活性な材料１２でコーティングされている。材料１２は層の形態であることができる。
【００２６】
微小空洞は、任意の形状、例えば、円筒形状、角柱形状、半球形形状、又は不規則形状を有することができる。いくつかの実施形態において、微小空洞の最大寸法は、２ミリメートル以下（例えば、１ミリメートル以下、０．７５ミリメートル以下、若しくは０．５ミリメートル以下）及び／又は１０マイクロメートル以上（例えば、０．５ミリメートル以上、０．７５ミリメートル以上、若しくは１ミリメートル以上）であることができる。微小空洞の最大寸法は、顕微鏡（例えば、Ｋｅｙｅｎｃｅ  ＶＨＸ−１００顕微鏡）を使用して、顕微鏡画像から測定することができる。微小空洞の容積は、１５μＬ未満（又は１５ｍｍ３）（例えば、１３μＬ未満、５μＬ未満、１μＬ未満、若しくは０．０１μＬ未満、）及び０．００１μＬ超過（例えば、０．０１μＬ超過、１μＬ超過、５μＬ超過、１３μＬ超過）であることができる。いくつかの実施形態では、微小空洞の最大容積は、２立方ミリメートル以下（例えば、１立方ミリメートル未満、０．７５立方ミリメートル未満、若しくは０．５立方ミリメートル未満）及び／又は０．１立方ミリメートル超過（例えば、０．５立方ミリメートル超過、０．７５立方ミリメートル超過、１立方ミリメートル超過）であることができる。
【００２７】
いくつかの実施形態では、微小空洞は円筒形であり、直径と深さの割合が０．５以上（例えば、１．０以上、１．５以上、２．０以上、若しくは２．５以上）及び／又は３以下（例えば、２．５以下、２．０以下、１．５以下、若しくは１．０以下）である。直径は、１０μｍ以上及び／又は２ｍｍ以下であることができる。
【００２８】
絶縁被覆は、精密に切断することができ、かつ試験条件下（例えば、−２０℃〜８０℃及び／又は溶媒と接触する）で変形及び／又は分解しない任意の絶縁材で形成されることができる。例えば、被覆は、ガラス、ステンレス鋼、不活性セラミックス材、不活性高分子、又は皮膜で保護している金属（passivating metal）（例えば、Ｗ、Ｔｉ、Ｚｒ、Ｎｂ、及び／又はＴａ）などの不活性物質で形成され得る。いくつかの実施形態では、被覆は反応物質で形成するされるが、不活性物質の絶縁コーティングでコーティングされている。再度図１を参照すると、絶縁被覆は、微小空洞の連続した表面、例えば、微小空洞の周壁をコーティングすることができる。
【００２９】
いくつかの実施形態では、半導体コアは、微小空洞の１つの表面、例えば、底部表面を画定することができる。半導体コアは、白金線などの金属線であることができる。いくつかの実施形態では、半導体コアは、ステンレス鋼、白金、チタン、タングステン、ニッケル、タンタル、ニオビウム、クロム、ルテニウム、ジルコニウム、モリブデン、及び／若しくはパラジウム；又は白金、チタン、タングステン、ニッケル、タンタル、ニオビウム、クロム、ルテニウム、ジルコニウム、モリブデン、及び／又はパラジウムなどの合金等の材料を含むことができる。 
いくつかの実施形態では、微小空洞が導電性基材内に直接位置付けられる場合、導電性基材は、ステンレス鋼、白金、チタン、タングステン、ニッケル、タンタル、ニオビウム、クロム、ルテニウム、ジルコニウム、モリブデン、及び／若しくはパラジウム；又は白金、チタン、タングステン、ニッケル、タンタル、ニオビウム、クロム、ルテニウム、ジルコニウム、モリブデン、及び／又はパラジウムなどの合金等の材料を含むことができる。
【００３０】
いくつかの実施形態では、微小空洞電極の１つ以上の表面を、微小空洞電極が供される試験条件に対して比較的不活性（例えば、化学的に不活性）な導電性材料（例えば、１２）でコーティングすることができる。例えば、１つ以上の表面を、金、イリジウム、オスミウム、ルテニウム、パラジウム、白金、ロジウム、及び／又は銀などの１種類以上の貴金属でコーティングすることができる。コーティングはあらゆる厚さを有することができる。例えば、コーティングは、１００ミクロン以下（例えば、８０ミクロン以下、６０ミクロン以下、３０ミクロン以下、若しくは１ミクロン以下）及び／又は０．０１ミクロン以上（例えば、１ミクロン以上、３０ミクロン以上、６０ミクロン以上、若しくは８０ミクロン以上）の厚さを有する層であることができる。
【００３１】
使用する際、微小空洞電極は、電池などの試験デバイスの中に組み込まれることができる。図３を参照すると、デバイス６０は、絶縁被覆７０と半導体コア７２とで形成される微小空洞６２を含んでいる。微小空洞は、導電性かつ化学的に不活性な層７４でコーティングされている。電池活性物質６４は微小空洞６２内に充填される。電解質を含浸したセパレータ６６は、微小空洞電極と対極６８との間に位置付けられる。微小空洞電極を電池活性物質で充填するために、細かく粉砕されることができ、かつ平均最大寸法が微小空洞の最大寸法の１／５未満（例えば、１／１０未満、１／２０未満、又は１／３０未満）である活性物質粉末の上に、微小空洞電極を数回押し付けることができる。いくつかの実施形態では、電池活性物質は、試験条件下で安定なペースト、若しくはジェル、又は任意の活性物質の形態であることができる。いくつかの実施形態では、電池活性物質がカソード活性物質の場合、対極は亜鉛箔であることができる。いくつかの実施形態では、微小空洞電極の反応領域は小さいので、対極は大面積を有する必要はない。更に、微小空洞内の少量の電池活性物質は、電解質相中の１種類以上の反応物質の多次元物質移動、及び対極（例えば、亜鉛）の高速動力学によって、十分に収容されることができる。微小空洞電極と対極との間に電気接点が確立すると、回路を完成させることができる。
【００３２】
いくつかの実施形態では、図４を参照すると、微小空洞電極は不活性ホルダー８０の中に配置され、この不活性ホルダー８０は、それぞれが、微小空洞電極８６又は対極用接点８８のいずれかに電気的に接続される２本の導線（ワイヤ８２及び８４）を有する。いくつかの実施形態では、微小電極用のホルダーは、比較的化学的に不活性及び非導電性の任意の材料、例えば、アクリル樹脂材料及び／又は非導電性プラスチック材料（例えば、テフロン、ポリプロピレン）で作製される。ホルダーは、微小空洞電極の内容物と対極との間の接触を確実にすることができるネジ９０を含むことができる。ホルダーは、微小空洞電極及び対極用接点の下に導電性のバネ９２及び９４を更に含んで、微小空洞電極８６と接点８８との間のあらゆる高差を調節することができ、こうして電極間の電気的導通が確実となる。電池活性物質を含有する微小空洞電極がホルダーにはめられると、電解溶液を含浸しているセパレータを微小空洞電極に接触させることができ、対極をセパレータの上に載せることができる。最終的に、電流がデバイスを貫流することができるように、デバイスは、ワイヤ８２及び８４を介してポテンシオスタット又はガルバノスタットなどの機器と接続され得る。いくつかの実施形態では、導線は、電気化学的機器に接続するためのインターフェースとしての機能を果たすコネクタに接続される。例えば、コネクタは任意のマルチピンコネクタ（例えば、ＤＢ−９コネクタ）であることができる。
【００３３】
いくつかの実施形態では、図５を参照すると、２つ以上の微小空洞電極がアレイデバイスに組み込まれる。例えば、２つ以上の微小空洞電極１０２を不活性ホルダー１００の中に挿入することができる。各微小空洞電極は、電極間のあらゆる高差を調節するためのバネ１０４を電極の下に有することができる。電極は、電解質を含浸している共通のセパレータ１０６、及び共通の対極１０８を共有することができる。図６Ａ及び図６Ｂに示されるように、各微小空洞電極１１２は対応する導線（ワイヤ１２０）と電気的に導通することができ、共通の対極は、単一電気接点１２４と電気的に導通することができ、更にこの電気接点は順次導線（ワイヤ１２２）と接触される。図６Ｂ及び図６Ｃを参照すると、ワイヤ１２０及び１２２はデバイスから突き出ており、微小空洞電極の中に電池活性物質が含有されると電圧及び電流を測定することができるように、ポテンシオスタット又はガルバノスタットに接続され得る。微小空洞電極及び対極１２８、対極１２８、並びに任意に、対極１２８及び微小空洞電極に均一な圧力を加える均一な接触を確保する不活性プレート１３０、を分離するセパレータ１２６は、微小空洞電極の上に重ねられ、かつネジ１３２で止められて、回路が完成する。
【００３４】
いくつかの実施形態では、微小空洞電極がアレイ中にある場合、電極は、電極の間に最小限の相互干渉が存在するように配置されされる。いくつかの実施形態では、２つの隣接する微小空洞間の最小距離は、各微小空洞と対極との間の最小距離よりも大きい。いくつかの実施形態では、電極間の距離は、１センチメートル以上（例えば、１．５ｃｍ以上、若しくは２ｃｍ以上）及び／又は３ｃｍ以下（例えば、２ｃｍ以下、若しくは１．５ｃｍ以下）であることができる。
【００３５】
いくつかの実施形態では、バネは、導電性でありかつ比較的化学的に不活性である材料で作製される。例えば、バネは、コイル又はカンチレバー等の様々な形状いずれかを有することができる。バネは、銅−ベリリウム合金、ニッケル、スズ、青銅、真ちゅう、亜鉛、及び／又は銀を含むことができ、任意に導体材料（例えば、金）でめっきされることができる。微小空洞電極及び対極が、セパレータ及び対極と電気的に接続するように、これら構成要素の接点の高さの違いに合わせてバネを調節することができる。いくつかの実施形態では、バネ自体が電気的接続の一部である。
【００３６】
前述においてワイヤなどの導線が記載されてきたが、特定の実施形態では、導線は、微小空洞電極と直接又は間接的に接触することが可能な任意の形状（例えば、タブ、ワイヤ）であることができる。導線は導電性であり、銅、銀、金、アルミニウム、及び／又はこれらの合金などの材料を挙げることができる。いくつかの実施形態では、導線はバネに半田付けされ、次に直接又は間接的のいずれかで、微小空洞電極又は対極と電気的に接触される。
【００３７】
いくつかの実施形態では、微小空洞電極はホルダーから取り外し可能であり、天秤（例えば、微量天秤）を使用して容易に測定可能な質量を有する。したがって、電池活性物質を含有する前と後の微小空洞電極の質量を測定し、質量測定値の差異から電池活性物質の質量を決定することができる。いくつかの実施形態では、活性物質の質量と微小空洞電極の質量の比率は、１：１００〜１：１０，０００（例えば、１：１００〜１：１，０００、１：１００〜１：５，０００、１：５００〜１：１０，０００、１：１，０００〜１：１０，０００）の範囲であることができる。
【００３８】
小さな微小空洞は少量の活性物質を保持することができ、大きな微小空洞はより多くの量の活性物質を保持することができるように、活性物質の量は微小空洞の寸法に比例することができる。微小空洞電極中の活性物質の容積は、１５μＬ未満（例えば、１３μＬ未満、５μＬ未満、１μＬ未満、又は０．０１μＬ未満）、及び０．００１μＬ超過（例えば、０．０１μＬ超過、１μＬ超過、５μＬ超過、又は１３μＬ超過）であることができる。いくつかの実施形態では、微小空洞電極中の活性物質の容積は、２立方ミリメートル以下（例えば、１立方ミリメートル未満、０．７５立方ミリメートル未満、若しくは０．５立方ミリメートル未満）及び／又は０．１立方ミリメートル超過（例えば、０．５立方ミリメートル超過、０．７５立方ミリメートル超過、１立方ミリメートル超過）であることができる。いくつかの実施形態では、１２０ｍｇ以下（例えば、５０ｍｇ以下、１０ｍｇ以下、５ｍｇ以下、２ｍｇ以下、若しくは０．８μＬ以下）及び／又は０．５μｇ以上（例えば、０．８μｇ以上、２ｍｇ以上、５ｍｇ以上、１０ｍｇ以上、若しくは５０ｍｇ以上）の活性物質を、試験に用いる。電池活性物質を充填する前と後の微小空洞電極の質量測定値の差異から、又は充填された微小空洞電極から回収された活性物質の質量を測定することによって、電池活性物質の質量を決定することができる。少量の所要の活性物質は、例えば、少量の材料が合成される又は試験に使用可能である材料スクリーニングにおいて有利であり得る。
【００３９】
いくつかの実施形態では、電解質は液体であり得る。電解質は、様々な溶媒及び／又は塩を含むことができる。電解質組成物の例は、例えば、Ｔｏｔｉｒ  ｅｔ  ａｌ．の米国特許出願第２００５−０２０２３２０  Ａ１号、及びＥｙｌｅｍ  ｅｔ  ａｌ．の米国特許第７，１６０，６４７号に記載されている。
【００４０】
いくつかの実施形態では、セパレータは一枚の紙であり、又は電気化学セル及びガルバニセルで使用される任意の標準的な隔離材である。例えば、セパレータ２０は、ポリプロピレン（例えば、不織布ポリプロピレン、微多孔性ポリプロピレン）、ポリエチレン、及び／又はポリスルホンンから形成され得る。セパレータは、例えば、ブラシ（Blasi）らの米国特許第５，１７６，９６８号に記載されている。セパレータはまた、例えば、多孔性絶縁ポリマー複合層（例えば、ポリスチレンゴム及び超微粒子状シリカ）であってもよい。
【００４１】
いくつかの実施形態では、対極は、亜鉛箔などのアノード活性物質である。いくつかの実施形態では、対極は、１種類以上のアルカリ金属（例えば、リチウム、ナトリウム、カリウム）をアノード活性物質として含む。アルカリ金属は、純粋な金属であっても、金属の合金であってもよい。いくつかの実施形態では、対極はカソード活性物質を含むことができ、微小空洞中の活性物質はアノード活性物質であることができる。
【００４２】
いくつかの実施形態では、試験用電池の測定に用いる電流は比較的小さい。一例として、電流は２０Ｃ以下及び／又は０．１Ｃ以上であることができる。
【００４３】
微小空洞電極は様々な方法で作製され得る。一例として、微小空洞電極は、不活性基質内に埋め込まれた半導体コアをエッチングすることによって作製され得る。例えば、白金線などの半導体コアをガラス管の中に挿入することができる。ガラス管の一方の末端部をプロパントーチで密封し、サンドペーパ及び／又はアルミナスラリーを用いて密封された末端部を研磨し、白金を腐食槽（例えば、王水槽）の中でエッチングすることができる。エッチングされる材料の量は、顕微鏡を使用してモニタされ得る。
【００４４】
いくつかの実施形態では、機械式ドリル（例えば、カーバイドドリルビットを使用する）、レーザドリル、化学エッチング、及びリソグラフィ法によって、基材にドリルで微小空洞を開ける。
【００４５】
いくつかの実施形態では、微小空洞のアレイを用いる測定は、オートメーションに適している。例えば、活性物質のサンプリング、測定、廃棄、及び／又は回収は、ロボットを用いて行うことができる。アレイは、電気化学測定機器又はバッテリテスタに接続されて、コンピュータによって制御されることができる。
【００４６】
次の実施例は、例示を意図するものであって、制限することを意図するものではない。
【実施例】
【００４７】
（実施例１）
空洞直径（１００ミクロン）に対応する所望の直径を有する白金線を、ガラス管（外径２８９．６ｃｍ（１１４”）及び内径０．１６ｃｍ（１／１６”））の中に挿入し、一方の末端部をプロパントーチを用いて密封した。密封された末端部を２０００グリットサンドペーパーで研磨し、加熱した王水槽の中で白金を深さ約１００ミクロンまでエッチングした。電極をエッチング槽から頻繁に取り出し、電極を顕微鏡で検査することによって、エッチング深さをモニタした。より良好な電気接点を提供し、かつ白金の活性表面を落ち着かせるために、露出した白金表面を金でめっきした。
【００４８】
キャビティの先端を活性物質粉末に数回押し付けることによって、微小空洞を手で充填し、続いて先端を濾紙でぬぐって、ガラスの先端表面から余剰材料を除去した。参照電極用のルギン管を具備したＴｅｆｌｏｎ電気化学セルに電極を移した。電極の精度を調べるために、文献の材料（Ｖ．Ｖｉｖｉｅｒ  ｅｔ  ａｌ．，Ｊ．Ｅｌｅｃｔｒｏｃｈｅｍ．Ｓｏｃ．１４７，４２５２（２０００））と類似している、Ｂｉ２Ｏ３物質を、微小空洞電極の中で試験した。図７にプロットされた得られたボルタンメトリー曲線は、文献の曲線と一致し、３回の連続スキャンを反映しており、試験材料が徐々に濡れたことを示していた。
【００４９】
新たなサンプリングのために微小空洞電極を音波処理によって素早く洗浄し、その後酸及び水で順次すすいだ。
【００５０】
この手法の試験は、市販のＮｉＯＯＨ材料に対しても行われた。ＣｏＯＯＨでコーティングしたオキシ水酸化ニッケルの２つの試料を、微小空洞電極を用いて評価して、定量比較の再現性を調べた。図８は、４０％ＫＯＨ中の２つのサンプリングの第１回目のカソードに関するスキャンを示し、繰り返されたサンプリングの良好な再現性を明確に示している。
【００５１】
電気化学反応が起こった際に起こり得る材料の濡れ、膨張、及び／又は収縮に起因して材料が移動する可能性を減少させるために、開いた電気化学セル構成を試験に使用した。セパレータ及びアノードを微小空洞電極の上に直接置くことによって空洞内にカソード材料を閉じ込めることにより、即ち、微小電池（図３）を形成することにより、このような潜在的問題の可能性を有意に低減することができる。セパレータ（直径０．６４ｃｍ（０．２５インチ）及び厚さ５０μｍの濾紙のディスク）に、３５％ＫＯＨ（ａｑ）電解質を含浸させた。アノードは亜鉛箔であった。図９は、図３に記載の微小電池構成の例を示し、試験結果は過硫酸ナトリウムによる再酸化の前と後の市販のＮｉＯＯＨに関するものであり、定電流が印加された。
【００５２】
（実施例２）
直径０．７６ｍｍ、深さ０．９０ｍｍを有する微小空洞を、直径０．６４ｃｍ（０．２５インチ）のステンレス鋼ロッド（１８−８ＰＨ）の先端にドリルで開けた。測定された抵抗は０．０１Ｏｈｍ未満であった。空洞に充填された試料を回収し、定量化のために重さを量った。５回の個別の重量測定値を平均して試料の重量を決定した。図３に示されるのと同様の方法で微小電池を作製することができる。
【００５３】
４０％ＫＯＨを含有する紙セパレータを有する市販の電池材料の０．１ｍＡ（Ｃレート０．４）及び０．５ｍＡ（Ｃレート２）における試験結果は、図１０Ａ〜図１０Ｄの通りであった。
【００５４】
５つの試料の重さを量り、グラファイト５％を含むＭｎＯ２（正味のＭｎＯ２は８８重量％である）の平均をとることによって、空洞に充填された材料の量を測定した。活性物質の質量は０．８５ｍｇであった（図１０Ｂ）。０．４Ｃレートにおいて、材料利用率は９５％を超え、結果は再現可能であった。これらの結果は、グラファイトなどの導電率強化用添加剤を含ませずに材料を試験することが可能であるが、材料利用率はグラファイトを含む材料と比較してずっと低いことを示している。
【００５５】
空洞の設計に基づくこれらの微小電池は、少量で入手可能な電池のカソード材料を試験するのに特に適しており、収集されたデータは、標準的な形状因子の通常の電池と一致する。
【００５６】
（実施例３）
実施例１及び２の設計説明に基づいて、８個のセルの微小空洞の電池アレイを作製した。約１ｍｇの固体粉末試料を保持するために、ステンレス鋼ロッド（直径０．２４ｃｍ（３／３２”）、長さ０．９５ｃｍ（３／８”））の一方の末端に空洞（直径０．８ｍｍ）をドリルで形成して、８個の微小空洞電極を作製し、この空洞を金でめっきした。８個のセルを、ＤＢ−９コネクタを介して外部の多チャンネル電池試験機器に接続されたバネ仕掛けの電気接点を有するアクリル製の本体に組み込込んだ。組立品は、単一共通アノード及び単一共通セパレータを使用するように設計された。相互干渉を、セパレータ厚さ及びセルとセルの間の抵抗値に基づくあらゆる種類の測定値の１％未満に低減するために、セルとセルを約１．５ｃｍ離間させた。粉末試料の小さな山に空洞をタンピングし、電解質を含浸したセパレータ及び微小空洞電極上の共通アノード箔を定置し、アクリル製ホルダーの上に単一ネジを親指でねじ込んでステンレス鋼プレート（厚さ０．３２ｃｍ（１／８”））を介して８個のセル全てを押圧して、セルを準備した。この組立品は図６Ａ〜図６Ｃに示されている。
【００５７】
２０重量％のグラファイト粉末を細砕することによってオキシ水酸化ニッケルを形成し、微小空洞に充填した。各空洞の材料（０．９〜１．１ｍｇ）の重量は、精密天秤を使用して、活性物質試料の充填前と充填後の微小空洞電極の重さを量ることによって得た。紙セパレータは３５％水酸化カリウムを含浸し、アノードは亜鉛箔の一切れ（２×８ｃｍ、厚さ０．１２ｍｍ）であった。８チャンネルのバッテリテスタを使用して０．１ｍＡ（約０．１Ａ／ｇレート）で８個のセル全てを同時に放電した。
【００５８】
図１１を参照すると、８個のセル全てが典型的なオキシ水酸化ニッケルの放電パターンを示した。実行時間分布は、ｍＡｈ／ｇにおける２％未満の標準偏差を明らかとし、この微小空洞技術が少量で高速のハイスループット電池材料試験に好適であることを示した。
【００５９】
本発明の多数の実施形態を記載してきた。しかし、本発明の趣旨及び範囲を逸脱することなく、様々な変更が行われてもよいと理解されるであろう。例えば、微小空洞電極は、空気感受性材料及び／又は水分感受性材料のための不活性雰囲気下のデバイスにおいて操作され得る。いくつかの実施形態では、微小空洞電極は、リチウム電気化学で一般的に使用されるもののような環境制御ボックスの中で操作される。したがって、その他の実施形態も、以下の特許請求の範囲の範疇にある。
【図１】
2011521205.tif 000003
【図２】
2011521205.tif 000004
【図３】
2011521205.tif 000005
【図４】
2011521205.tif 000006
【図５】
2011521205.tif 000007
【図６Ａ】
2011521205.tif 000008
【図６Ｂ】
2011521205.tif 000009
【図６Ｃ】
2011521205.tif 000010
【図７】
2011521205.tif 000011
【図８】
2011521205.tif 000012
【図９】
2011521205.tif 000013
【図１０Ａ】
2011521205.tif 000014
【図１０Ｂ】
2011521205.tif 000015
【図１０Ｃ】
2011521205.tif 000016
【図１０Ｄ】
2011521205.tif 000017
【図１１】
2011521205.tif 000018
【国際調査報告】
2011521205.tif 000019
2011521205.tif 000020
2011521205.tif 000021